(57)【特許請求の範囲】
【請求項１】
ポリ（アリールエーテルスルホン）ポリマー［以下では（ｂ−ＰＡＥＳ）］を製造するための方法であって、極性非プロトン性溶媒、又は極性非プロトン性溶媒及び追加溶媒を含む溶媒混合物中およびアルカリ金属炭酸塩の存在下で、下記：
−  イソソルビド（１）、イソマンニド（２）およびイソイジド（３）：
0006604850.tif 000030
からなる群から選択される少なくとも１つの１，４：３，６−ジアンヒドロヘキシトール［以下では、ジオール（ＡＡ）］；
−  式（Ｓ）の少なくとも１つのジハロアリール化合物［以下では、ジハロ（ＢＢ）］：
Ｘ−Ａｒ１−ＳＯ２−［Ａｒ２−（Ｔ−Ａｒ３）ｎ−ＳＯ２］ｍ−Ａｒ４−Ｘ’  式（Ｓ）
［式中、
−  ｎおよびｍは、互いに等しいかもしくは異なり、独立してゼロまたは１〜５の整数である；ＸおよびＸ’は、互いに等しいかもしくは異なり、ＣｌまたはＦである；
−  Ａｒ１、Ａｒ２、Ａｒ３およびＡｒ４の各々は、互いに等しいかもしくは異なり、各出現時に、芳香族部分である；
−  Ｔは、１つもしくは２つ以上のヘテロ原子を含んでもよい結合または二価基である］；
−  任意選択的に、前記ジオール（ＡＡ）とは異なる少なくとも１つのジヒドロキシル化合物［ジオール（Ａ’Ａ’）］；
−  任意選択的に、前記ジハロ（ＢＢ）とは異なる少なくとも１つのジハロアリール化合物［ジハロ（Ｂ’Ｂ’）］；
−  任意選択的に、式：
0006604850.tif 000031
［式中、
−  Ｒの各々は、互いに等しいかもしくは異なり、ハロゲン、アルキル、アルケニル、アルキニル、アリール及びカルボキシルからなる群から選択される；
−  Ｔ＊は、各出現時に互いに等しいかもしくは異なり、独立して１つもしくは２つ以上のヘテロ原子を含んでもよい結合または二価基である；
−  ｊは、ゼロであるか、または１〜４の整数である；
−  ＸおよびＸ’は、互いに等しいかもしくは異なり、ＣｌまたはＦである］
のいずれかである、少なくとも１つのヒドロキシル−ハロ化合物［ヒドロ−ハロ（Ａ’Ｂ’）］
を含有するモノマー混合物を、ポリマー（ｂ−ＰＡＥＳ）を得るために、反応させる工程を含み、モノマー混合物のモノマーのハロ基の総量とヒドロキシル基の総量との間のモル比が０．９５〜１．０５であると理解され、
前記反応は、モノマー混合物と極性非プロトン性溶媒、又はモノマー混合物と極性非プロトン性溶媒及び追加溶媒を含む溶媒混合物の結合重量に対して１５％以上および７０％未満の全モノマー混合物濃度（％）［以下では、全モノマー率（％）］で実施され、
使用される前記アルカリ金属炭酸塩の量は、ヒドロキシル基（ＯＨ）の当量当たりのアルカリ金属（Ｍ）の当量の比［（Ｍ）当量／（ＯＨ）当量］によって表示した場合、１．３〜４．０の範囲内にあり、
（ｉ）ジハロアリール化合物  ジハロ（ＢＢ）が式（Ｓ）［式中、Ｘ、Ｘ’はＣｌである］の化合物［ジハロ（ＢＣｌＢＣｌ）］であるか、
または
（ｉｉ）ジハロアリール化合物  ジハロ（ＢＢ）が、ジハロ（ＢＣｌＢＣｌ）と少なくとも１つのフッ素化剤との反応によって得られ、
フッ素化剤が、アルカリもしくはアルカリ土類金属フッ化物、フッ化テトラメチルアンモニウムもしくはフッ化テトラブチルアンモニウム（ＴＢＡＦ）、ＮＨ４Ｆもしくはアミンヒドロフルオリドまたは各々のＨＦ付加物であり、
極性非プロトン性溶媒を含む溶媒混合物、アルカリ金属炭酸塩およびモノマー混合物を含む反応混合物が、さらに少なくとも１つのフッ素化剤を含み、
ジハロ（ＢＢ）は、以下に示す式（Ｓ’−１）〜（Ｓ’−３）：
0006604850.tif 000032
［式中、
−  Ｒ’の各々は、互いに等しいかもしくは異なり、ハロゲン、アルキル、アルケニル、アルキニル、アリール及びカルボキシルからなる群から選択される；
−  ｊ’は、ゼロであるか、または０〜４の整数である；
−  ＸおよびＸ’は、互いに等しいかもしくは異なり、ＣｌまたはＦである］
に適合するジハロである、
方法。
【請求項２】
前記モノマー混合物は、式（Ｏ）：
ＨＯ−Ａｒ５−（Ｔ’−Ａｒ６）ｎ−Ｏ−Ｈ  式（Ｏ）
［式中、
−  ｎは、ゼロまたは１〜５の整数である；
−  Ａｒ５およびＡｒ６の各々は、互いに等しいかもしくは異なり、および各出現時に、式：
0006604850.tif 000033
の芳香族部分であり、
式中、
−  各Ｒｓは、ハロゲン、アルキル、アルケニル、アルキニル、アリール及びカルボキシルからなる群から独立して選択される；および
−  ｋは、ゼロまたは１〜４の整数である；ｋ’は、ゼロまたは１〜３の整数である；  −Ｔ’は、１つもしくは２つ以上のヘテロ原子を含んでもよい結合または二価基である；］
の化合物からなる群から選択されるジオール（ＡＡ）とは異なる少なくとも１つのジヒドロキシル化合物［ジオール（Ａ’Ａ’）］を含有する、請求項１に記載の方法。
【請求項３】
前記モノマー混合物は、式：
0006604850.tif 000034
［式中、
−  Ｒの各々は、互いに等しいかもしくは異なり、ハロゲン、アルキル、アルケニル、アルキニル、アリール及びカルボキシルからなる群から選択される；
−  ｊは、ゼロであるか、または１〜４の整数である；
−  ＸおよびＸ’は、互いに等しいかもしくは異なり、ＣｌまたはＦである］
のジハロ（ＢＢ）とは異なる少なくとも１つの少なくとも１つのジハロアリール化合物［ジハロ（Ｂ’Ｂ’）］を含有する、請求項１又は２に記載の方法。
【請求項４】
前記極性非プロトン性溶媒は、ジメチルスルホキシド、ジメチルスルホン、ジフェニルスルホン、ジエチルスルホキシド、ジエチルスルホン、ジイソプロピルスルホン、テトラヒドロチオフェン−１，１−ジオキシド（通常、テトラメチレンスルホンもしくはスルホランと呼ばれる）およびテトラヒドロチオフェン−１−モノオキシドならびにこれらの混合物からなる群から選択される、請求項１〜３のいずれか一項に記載の方法。
【請求項５】
前記全モノマー率（％）が３５％〜４２％の範囲内にある、請求項１〜４のいずれか一項に記載の方法。
【請求項６】
前記アルカリ金属炭酸塩は、炭酸ナトリウム、炭酸カリウム、炭酸ルビジウムおよび炭酸セシウムからなる群から選択される、請求項１〜５のいずれか一項に記載の方法。
【請求項７】
使用される前記アルカリ金属炭酸塩の量は、ヒドロキシル基（ＯＨ）の当量当たりのアルカリ金属（Ｍ）の当量の比［（Ｍ）当量／（ＯＨ）当量］によって表示した場合、１．４〜３の範囲内にある、請求項１〜６のいずれか一項に記載の方法。
【請求項８】
ジハロ（ＢＣｌＢＣｌ）が塩素−フッ素交換反応を受け、これにより未反応ジハロ（ＢＣｌＢＣｌ）、完全にフッ素化されたジハロ（ＢＢ）［式中、ＸおよびＸ’はＦである］［以下では、ジハロ（ＢＦＢＦ）］およびクロロフルオロジハロ（ＢＢ）［式中、ＸおよびＸ’は、互いに異なり、独立してＣｌまたはＦである］の混合物が提供される別個の工程を含む、請求項１〜７のいずれか一項に記載の方法。
【発明の詳細な説明】
【技術分野】
【０００１】
本出願は、２０１２年１１月９日に出願の米国仮特許出願第６１／７２４７２５号および２０１２年１１月２８日に出願の欧州特許出願公開第１２１９４５４５．５号に基づく優先権を主張するものであり、これらの出願の各々の全体内容は、本明細書においてすべての目的について参照により援用されている。
【０００２】
本発明は、バイオベースの供給原料由来の新規なポリアリーレンエーテルスルホン、高分子量を有するバイオベースの供給原料由来のポリアリーレンエーテルスルホンを製造するための方法、および成形品を製造するためのそれらの使用に関する。
【背景技術】
【０００３】
再生可能なバイオベース化学物質の開発は、化学工業において消費される石油の量を低減する、およびさらに農業にとっての新しい高付加価値市場を開く将来性を有する；１，４：３，６−ジアンヒドロヘキシトールはそうした化学物質の例である。
【０００４】
１，４：３，６−ジアンヒドロヘキシトール、特にイソソルビドの製造への関心は、例えば特にポリエステル、ポリエーテル、ポリウレタンおよびポリアミドなどのポリマーの合成を含む潜在的な工業用途によって生み出されてきた。ポリマー中およびより特に重縮合物中での１，４：３，６−ジアンヒドロヘキシトールの使用は、それらがキラルおよび非毒性の剛体分子であるといういくつかの特徴によって動機付けられる可能性がある。これらの理由から、高いガラス転移温度および／または特殊な光学特性を備えるポリマーを合成できることへの期待がある。さらにこれらの分子の無害の特性は、包装または医療機器における用途の可能性を開く。
【０００５】
そのようなモノマーの工業生産は、急速にこの供給原料をますます魅力的な価格で入手可能にしている、発展途上の分野である。さらに、再生可能資源に由来する化学物質への関心は増しており、極めて重要なテーマになりつつある：バイオプラスチックに含有される炭素は化石化バイオマスに由来するのではなく、植物バイオマスに吸収された大気中ＣＯ２に由来するので、これらのプラスチックは天候変化の影響を軽減するはずである。
【０００６】
キラリティに依存して、１，４：３，６−ジアンヒドロヘキシトール糖ジオールの３つの異性体、つまりイソソルビド（１）、イソマンニド（２）およびイソイジド（３）が存在する。
0006604850.tif 000002
【０００７】
１，４：３，６−ジアンヒドロヘキシトールは、２つの、つまり環間が１２０°である平面状およびＶ形のシス融合テトラヒドロフラン環から構成される。ヒドロキシル基は、スキーム１に示したように、炭素２および５位に位置し、Ｖ形分子の内側または外側のいずれかに位置する。それらは各々、エンドまたはエキソと呼ばれる。イソイジドは２つのエキソヒドロキシル基を有するが、イソマンニドについてはどちらもエンドであり、イソソルビドについては１つのエキソおよび１つのエンドヒドロキシル基がある。一般には、エキソ置換基の存在は、それが結合している環の安定性を増加させると理解されている。さらに、エキソおよびエンド基は、これらが調査された反応の立体的条件に依存して多かれ少なかれ影響を受けやすいので、異なる反応性を示す。この反応性はさらに、分子内水素結合の存在に左右される。
【０００８】
これらの１，４：３，６−ジアンヒドロヘキシトールの製造によって、手短に要約すると、バイオマスおよび特にコーンスターチから抽出されたデンプンは、酵素法によって最初にｄ−グルコース（１．Ａ）およびｄ−マンノース（２．Ａ）に分解される。これらの２つの糖の水素化は、ｄ−ソルビトール（１．Ｂ）およびｄ−マンニトール（２．Ｂ）を生じさせる；本明細書で下記に示すように、ソルビトールおよびマンニトールを続いて脱水するとイソソルビド（１）およびイソマンニド（２）が得られる。
0006604850.tif 000003
【０００９】
最後に、第３の異性体、イソイジド（３）は、上記に略述した方法に類似する方法にしたがってｌ−イドースから生成することができるが、ｌ−イドースが自然界に存在することは希で、植物バイオマスから抽出することはできない。この理由から、研究者らはイソソルビドもしくはイソマンニドの異性化を含めて、イソイジドへの様々な経路を開発してきた。
【００１０】
Ｋｒｉｃｈｅｌｄｏｒｆらは、１９９５年に初めてシリル化イソソルビドおよびジフルオロジフェニルスルホン（ＤＦＤＰＳ）由来のイソソルビドを含有するポリ（エーテルスルホン）の調製および特性評価について報告した（Ｈ．Ｋｒｉｃｈｅｌｄｏｒｆ，Ｍ．Ａｌ  Ｍａｓｒｉ，Ｊ．Ｐｏｌｙｍｅｒ  Ｓｃｉ．，Ｐｔ  Ａ：Ｐｏｌｙｍｅｒ  Ｃｈｅｍｉｓｔｒｙ，１９９５，３３，２６６７−２６７１）。シリル化工程は重大なコストを付け加えるので、Ｋｒｉｃｈｅｌｄｏｒｆ  ａｎｄ  Ｃｈａｔｔｉ（Ｈｉｇｈ  Ｐｅｒｆｏｒｍａｎｃｅ  Ｐｏｌｙｍｅｒｓ，２００９，２１，１０５−１１８）は彼らの重合条件を修正し、イソソルビドを含有するポリ（エーテルスルホン）を純イソソルビドおよびＤＦＤＰＳから製造できると報告した。得られた最高見かけ分子量ポリマーは、０．６５ｄＬ／ｇの固有粘度（ＩＶ）を有していたが、前記ＩＶは次の２０℃でＣＨ２Ｃｌ２／トリフルオロ酢酸溶液（９／１  ｖ／ｖ）（０．２０ｄＬ／ｇ）を使用する条件により測定された。このポリマーのガラス転移温度は２４５℃であると報告された。イソソルビドとの重合反応が低反応性のジクロロジフェニルスルホン（ＤＣＤＰＳ）を用いて実施された実施例は記載されなかった。
【発明の概要】
【発明が解決しようとする課題】
【００１１】
当分野には依然として、生体適合性でバイオベースの原料ならびに少なくとも１つのＳＯ２基を含む様々なジハロアリール化合物に由来する繰り返し単位を含むポリ（アリールエーテルスルホン）（ＰＡＥＳ）ポリマーを製造するための効率的方法であって、前記（ＰＡＥＳ）ポリマーは高分子量（Ｍｗ）を有し、優秀な熱安定性、高度の剛性および強度、優れた靱性および魅力的な衝撃特性を有し、例えば膜、医療、航空宇宙、自動車用途などの用途のための現行の商業的ＰＡＥＳグレードに比較して改良された性能の提供を可能にすることを特徴とする方法に対する必要が存在する。
【課題を解決するための手段】
【００１２】
本出願人は、現在では１，４：３，６−ジアンヒドロヘキシトールの組み込みに由来する成分を含む高分子量を有するポリ（アリールエーテルスルホン）（ＰＡＥＳ）を有利に製造することが可能であることを見いだしたが、前記ＰＡＥＳポリマーは有利には、優秀な熱安定性および改良された衝撃特性を含む上述の必要を満たす。
【００１３】
本発明は、ポリ（アリールエーテルスルホン）ポリマー［以下ではポリマー（ｂ−ＰＡＥＳ）］を製造するための方法であって、極性非プロトン性溶媒を含む溶媒混合物中およびアルカリ金属炭酸塩の存在下で、下記：
−  イソソルビド（１）、イソマンニド（２）およびイソイジド（３）：
0006604850.tif 000004
からなる群から選択される少なくとも１つの１，４：３，６−ジアンヒドロヘキシトール［以下では、ジオール（ＡＡ）］；
−  式（Ｓ）の少なくとも１つのジハロアリール化合物［以下では、ジハロ（ＢＢ）］：
Ｘ−Ａｒ１−ＳＯ２−［Ａｒ２−（Ｔ−Ａｒ３）ｎ−ＳＯ２］ｍ−Ａｒ４−Ｘ’  式（Ｓ）
［式中、
−  ｎおよびｍは、互いに等しいかもしくは異なり、独立してゼロまたは１〜５の整数である；ＸおよびＸ’は、互いに等しいかもしくは異なり、Ｆ、Ｃｌ、Ｂｒ、Ｉから選択されるハロゲン、好ましくはＣｌまたはＦである；
−  Ａｒ１、Ａｒ２、Ａｒ３およびＡｒ４の各々は、互いに等しいかもしくは異なり、各出現時に、芳香族部分である。
−  Ｔは、任意選択的に１つもしくは２つ以上のヘテロ原子を含む結合または二価基である；好ましくは、Ｔは、結合、−ＣＨ２−、−Ｃ（Ｏ）−、−Ｃ（ＣＨ３）２−、−Ｃ（ＣＦ３）２−、−Ｃ（＝ＣＣｌ２）−、−Ｃ（ＣＨ３）（ＣＨ２ＣＨ２ＣＯＯＨ）−、および式：
0006604850.tif 000005
の基からなる群から選択される］；
−  任意選択的に、上述のジオール（ＡＡ）とは異なる少なくとも１つのジヒドロキシル化合物［ジオール（Ａ’Ａ’）］；
−  任意選択的に、上述のジハロ（ＢＢ）とは異なる少なくとも１つのジハロアリール化合物［ジハロ（Ｂ’Ｂ’）］；
−  任意選択的に、少なくとも１つのヒドロキシル−ハロ化合物［ヒドロ−ハロ（Ａ’Ｂ’）］
を含有するモノマー混合物を、ポリマー（ｂ−ＰＡＥＳ）を得るために、反応させる工程を含み、モノマー混合物のモノマーのハロ基およびヒドロキシル基の総量は実質的に等モルであると理解されており、
この反応は、モノマー混合物と溶媒混合物の結合重量に対して１５％以上および７０％未満の全モノマー混合物濃度（％）［以下では、全モノマー率（％）］で実施される方法に関する。
【発明を実施するための形態】
【００１４】
上記の用語「全モノマー率（％）」は、Ｍｗｔと指定されたモノマー混合物（ｇ）中に最初に存在した全モノマーの重量の合計を、モノマー混合物中に最初に存在した全モノマーおよび溶媒混合物の結合重量で割ったものであると規定されており、ここで溶媒混合物の重量（ｇ）はＳｗｔと指定されている。
【００１５】
そこで全モノマー率（％）は式：
１００×Ｍｗｔ／（Ｍｗｔ＋Ｓｗｔ）
に等しい。
【００１６】
全モノマー率（％）は、より好ましくは少なくとも２０％、いっそうより好ましくは少なくとも２５％である。
【００１７】
全モノマー率（％）は、一般に６０％未満、好ましくは５０％未満、より好ましくは４５％未満およびいっそうより好ましくは４２％未満である。
【００１８】
極めて良好な結果は、２５％〜４２％の範囲内の全モノマー率（％）で得られている。
【００１９】
本発明のためには、上述したモノマー混合物のモノマーのハロ基およびヒドロキシル基の総量に関して使用する表現「実質的に等モル」は、モノマー混合物のモノマーのヒドロキシル基の総量とモノマー混合物のモノマーのハロ基の総量との間のモル比が０．９５〜１．０５、好ましくは１．００〜１．０４、より好ましくは１．０１〜１．０２であると理解すべきであり、良好な結果は１．０２の比で得られた。
【００２０】
互いに等しいかもしくは異なる各出現時のＡｒ１、Ａｒ２、Ａｒ３およびＡｒ４の各々における芳香族部分は、好ましくは以下の式に適合する。
0006604850.tif 000006
［式中、
−  各Ｒｓは、ハロゲン、アルキル、アルケニル、アルキニル、アリール、エーテル、チオエーテル、カルボン酸、エステル、アミド、イミド、アルカリもしくはアルカリ土類金属スルホネート、アルキルスルホネート、アルカリもしくはアルカリ土類金属ホスホネート、アルキルホスホネート、アミンおよび第四級アンモニウムからなる群から独立して選択される；および
−  ｋは、ゼロまたは１〜４の整数である；ｋは、ゼロまたは１〜３の整数である］
【００２１】
好ましいジハロ（ＢＢ）は、以下に示す式（Ｓ’−１）〜（Ｓ’−３）に適合するジハロである。
0006604850.tif 000007
［式中、
−  Ｒの各々は、互いに等しいかもしくは異なり、ハロゲン、アルキル、アルケニル、アルキニル、アリール、エーテル、チオエーテル、カルボン酸、エステル、アミド、イミド、アルカリもしくはアルカリ土類金属スルホネート、アルキルスルホネート、アルカリもしくはアルカリ土類金属ホスホネート、アルキルホスホネート、アミンおよび第四級アンモニウムからなる群から選択される；
−  ｊ’は、ゼロであるか、または０〜４の整数である；
−  ＸおよびＸ’は、互いに等しいかもしくは異なり、独立してハロゲン原子、好ましくはＣｌまたはＦである］
【００２２】
より好ましいジハロ（ＢＢ）は、以下に示す下記の式に適合するジハロである。
0006604850.tif 000008
［式中、Ｘは上記に規定されており、Ｘは、好ましくはＣｌまたはＦである］
【００２３】
好ましいジハロアリール化合物［ジハロ（ＢＢ）］は、４，４’−ジフルオロジフェニルスルホン（ＤＦＤＰＳ）および４，４’−ジクロロジフェニルスルホン（ＤＣＤＰＳ）である。
【００２４】
所定の実施形態によると、上述したモノマー混合物は、上述した式（Ｓ）［式中、Ｘ、Ｘ’はＣｌである］の前駆ジハロアリール化合物［以下では、前駆ジハロ（ＢＣｌＢＣｌ）］と少なくとも１つフッ素化剤との反応［以下では、「ハレックス」反応］によって得られるジハロアリール化合物を含んでいる。
【００２５】
本発明のためには、用語「フッ素化剤」は、上述したように、ジハロ（ＢＣｌＢＣｌ）内の塩素原子をフッ素原子と置換できる全ての反応剤を意味すると意図されている。
【００２６】
本発明において有用なフッ素化剤の非限定的な例としては、アルカリもしくはアルカリ土類金属フッ化物、例えばＬｉＦ、ＮａＦ、ＫＦ、ＣｓＦ、フッ化テトラメチルアンモニウムもしくはフッ化テトラブチルアンモニウム（ＴＢＡＦ）、ＮＨ４Ｆもしくはアミンヒドロフルオリドまたは各々のＨＦ付加物である。好ましいフッ素化剤は、ＫＦおよびＣｓＦである。
【００２７】
使用される前記フッ素化剤の量は、塩素基（Ｃｌ）の当量当たりのフッ素基（Ｆ）の当量比［（Ｆ）当量／（Ｃｌ）当量］によって表示した場合、８．０〜０．５、好ましくは６〜１、およびより好ましくは４〜１．５の範囲内にあり、上述の塩素基の当量はジハロ（ＢＣｌＢＣｌ）の塩素基の当量を包含すると理解されている。極めて良好な結果は（Ｆ）当量／（Ｃｌ）当量比２を用いて得られている。
【００２８】
「ハレックス」反応は、重合工程の前に別個の工程で、またはインサイチュで重合工程中に実施することができる。
【００２９】
好ましくは、「ハレックス」反応は、インサイチュで、上述のように極性非プロトン性溶媒を含む溶媒混合物中、アルカリ金属炭酸塩および上述のようなモノマー混合物を含む反応混合物が、さらに少なくとも１つのフッ素化剤を含むように実施される。
【００３０】
また別の実施形態では、「ハレックス」反応は、上述した前駆ジハロ（ＢＣｌＢＣｌ）が別個の工程において塩素−フッ素交換反応を受け、これによりハレックス生成物の混合物が提供される別個の工程で実施することができる。これを前提に、当業者であれば、ハレックス生成物の前記混合物は、上述した本発明の方法において上述したモノマー混合物のモノマーとして好適に使用できることを理解できる。
【００３１】
望まれる場合、ハレックス生成物の混合物は、例えば特に蒸留、カラムクロマトグラフィ、結晶化、固体支持体化学反応、イオン交換クロマトグラフィなどの当分野において公知の技術によってさらに精製することができる。
【００３２】
ハレックス生成物の前記混合物は、一般に上述した未反応前駆ジハロ（ＢＣｌＢＣｌ）、完全にフッ素化されたジハロ（ＢＢ）［式中、ＸおよびＸ’はＦである］［以下では、ジハロ（ＢＦＢＦ）］およびクロロフルオロジハロ（ＢＢ）［式中、ＸおよびＸ’は、互いに異なり、独立してＣｌまたはＦである］を含んでいる。
【００３３】
ハレックス生成物の混合物は、ジハロ（ＢＦＢＦ）を有利には、少なくとも７０重量％（ｗｔ．％）、好ましくは少なくとも８０ｗｔ．％、より好ましくは少なくとも８５ｗｔ．％および最も好ましくは少なくとも９０ｗｔ．％の量で含んでいる。
【００３４】
望まれる場合、上述した前駆ジハロ（ＢＣｌＢＣｌ）は、完全にジハロ（ＢＦＢＦ）に変換される。
【００３５】
「ハレックス」反応は、溶媒の存在下で実施できる。本発明の「ハレックス」反応のために好適になり得る溶媒は、ジメチルスルホキシド、ジメチルスルホン、ジフェニルスルホン、ジエチルスルホキシド、ジエチルスルホン、ジイソプロピルスルホン、テトラヒドロチオフェン−１，１−ジオキシド（通常、テトラメチレンスルホンもしくはスルホランと呼ばれる）およびテトラヒドロチオフェン−１−モノオキシドならびにこれらの混合物である。極めて良好な結果は、スルホランもしくはジメチルスルホキシドを用いて得られている。
【００３６】
「ハレックス」反応は、有利には１５０℃以上、好ましくは１６５℃以上およびより好ましくは２００℃以上の温度で実施される。
【００３７】
望まれる場合、「ハレックス」反応は、相間移動触媒の存在下で実施される。
【００３８】
相間移動触媒の非限定的例として本発明において有用なのは、ホスファゼニウム塩、例えば特に（１，１，１，３，３，３−ヘキサキス（ジメチルアミノ）ジホスファゼニウムテトラフルオロボレート）−ホスファゼニウム塩；クラウンエーテル、例えば特に１８−クラウン−６および１２−クラウン−４、ジベンゾ−１８−クラウン−６もしくはジベンゾ−１２−クラウンエーテル−４；およびクリプタンド、例えばクリプタンド［２．２．２］；フッ化テトラメチルアンモニウムもしくはフッ化テトラブチルアンモニウム（ＴＢＡＦ）である。
【００３９】
所定の実施形態によると、１，４：３，６−ジアンヒドロヘキシトールのヒドロキシル基の不等反応性を使用すると、本発明の方法の第１反応工程ではバイオ−ヒドロキシル−ハロ化合物（ＡＢ）を生成できる；これらのバイオ−ヒドロキシル−ハロ化合物（ＡＢ）の典型的な例は、典型的には以下の式を有するイソソルビドおよび／またはイソイジドの部分反応によって得られる化合物である。
0006604850.tif 000009
［式中、
−  Ｒ’の各々は、互いに等しいかもしくは異なり、ハロゲン、アルキル、アルケニル、アルキニル、アリール、エーテル、チオエーテル、カルボン酸、エステル、アミド、イミド、アルカリもしくはアルカリ土類金属スルホネート、アルキルスルホネート、アルカリもしくはアルカリ土類金属ホスホネート、アルキルホスホネート、アミンおよび第四級アンモニウムからなる群から選択される；ｊ’は、ゼロであるか、または０〜４の整数であり、ならびにＸおよびＸ’は、互いに等しいかもしくは異なり、独立してハロゲン原子、好ましくはＣｌまたはＦである］
【００４０】
上記のジハロ（ＢＢ）とは異なる特にジハロアリール化合物［ジハロ（Ｂ’Ｂ’）］は、特に以下の式のジハロベンゾイド化合物［ジハロ（Ｂ’Ｂ’）］から作成できる。
0006604850.tif 000010
［式中、
−  Ｒの各々は、互いに等しいかもしくは異なり、ハロゲン、アルキル、アルケニル、アルキニル、アリール、エーテル、チオエーテル、カルボン酸、エステル、アミド、イミド、アルカリもしくはアルカリ土類金属スルホネート、アルキルスルホネート、アルカリもしくはアルカリ土類金属ホスホネート、アルキルホスホネート、アミンおよび第四級アンモニウムからなる群から選択される；
−  ｊは、ゼロであるか、または１〜４の整数である；
−  ＸおよびＸ’は、互いに等しいかもしくは異なり、独立してハロゲン原子、好ましくはＣｌまたはＦである］
【００４１】
好ましいジハロベンゾイド化合物［ジハロ（Ｂ’Ｂ’）］は、４，４’−ジフルオロベンゾフェノン、４，４’−ジクロロベンゾフェノンおよび４−クロロ−４’−フルオロベンゾフェノンであり、４，４’−ジフルオロベンゾフェノンが特に好ましい。
【００４２】
上述したジオール（ＡＡ）とは異なるジヒドロキシル化合物［ジオール（Ａ’Ａ’）］として、特に式（Ｏ）の化合物を挙げることができる。
ＨＯ−Ａｒ５−（Ｔ’−Ａｒ６）ｎ−Ｏ−Ｈ  式（Ｏ）
［式中、
−  ｎは、ゼロまたは１〜５の整数である；
−  Ａｒ５およびＡｒ６の各々は、互いに等しいかもしくは異なり、および各出現時に、式：
0006604850.tif 000011
の芳香族部分であり、
式中、
−  各Ｒｓは、ハロゲン、アルキル、アルケニル、アルキニル、アリール、エーテル、チオエーテル、カルボン酸、エステル、アミド、イミド、アルカリもしくはアルカリ土類金属スルホネート、アルキルスルホネート、アルカリもしくはアルカリ土類金属ホスホネート、アルキルホスホネート、アミンおよび第四級アンモニウムからなる群から独立して選択される；および
−  ｋは、ゼロまたは１〜４の整数である；ｋ’は、ゼロまたは１〜３の整数である；−Ｔ’は、１つもしくは２つ以上のヘテロ原子を含んでもよい結合または二価基である；好ましくは、Ｔは、結合、−ＳＯ２−、−ＣＨ２−、−Ｃ（Ｏ）−、−Ｃ（ＣＨ３）２−、−Ｃ（ＣＦ３）２−、−Ｃ（＝ＣＣｌ２）−、−Ｃ（ＣＨ３）（ＣＨ２ＣＨ２ＣＯＯＨ）−、および式：
0006604850.tif 000012
の基からなる群から選択される］
【００４３】
本発明の方法において使用するために好適である、上述したジオール（ＡＡ）とは異なる特に好ましいジヒドロキシル化合物［ジオール（Ａ’Ａ’）］としては、特に下記の分子から構成される化合物を挙げることができる。
0006604850.tif 000013
【００４４】
上述したバイオ−ヒドロキシル−ハロ化合物（ＡＢ）とは異なるヒドロキシル−ハロ化合物［ヒドロ−ハロ（Ａ’Ｂ’）］としては、特に以下の式のいずれかの化合物を挙げることができる。
0006604850.tif 000014
［式中、
−  Ｒの各々は、互いに等しいかもしくは異なり、ハロゲン、アルキル、アルケニル、アルキニル、アリール、エーテル、チオエーテル、カルボン酸、エステル、アミド、イミド、アルカリもしくはアルカリ土類金属スルホネート、アルキルスルホネート、アルカリもしくはアルカリ土類金属ホスホネート、アルキルホスホネート、アミンおよび第四級アンモニウムからなる群から選択される；
−  Ｔ＊は、各出現時に互いに等しいかもしくは異なり、独立して１つもしくは２つ以上のヘテロ原子を含んでもよい結合または二価基である；好ましくは、Ｔ＊は、結合、−ＳＯ２−、−ＣＨ２−、−Ｃ（Ｏ）−、−Ｃ（ＣＨ３）２−、−Ｃ（ＣＦ３）２−、−Ｃ（＝ＣＣｌ２）−、−Ｃ（ＣＨ３）（ＣＨ２ＣＨ２ＣＯＯＨ）−からなる群から選択される；
−  ｊは、ゼロであるか、または１〜４の整数である；
−  ＸおよびＸ’は、互いに等しいかもしくは異なり、独立してハロゲン原子、好ましくはＣｌまたはＦである］
【００４５】
本発明の全ての実施形態によると、ジオール（ＡＡ）およびジハロ（ＢＢ）ならびに全ての他の任意選択成分（例えば、ジオール（Ａ’Ａ’）、ジハロ（Ｂ’Ｂ’）およびヒドロ−ハロ（Ａ’Ｂ’））は極性非プロトン性溶媒を含む溶媒混合物中に溶解または分散させられる。
【００４６】
望まれる場合、追加溶媒を、水と共沸混合物を形成する極性非プロトン性溶媒とともに使用すると、それにより重合中に副生成物として形成される水は重合工程を通して連続共沸蒸留によって除去することができる。
【００４７】
おそらく重合中に形成される副生成物の水および二酸化炭素は、その代りに上述のような共沸混合物形成溶媒に加えて、または有利には、その非存在下で、反応混合物の上方および／または反応混合物中へ例えば窒素もしくはアルゴンなどの不活性ガスの制御流を使用して除去することができる。
【００４８】
本発明のためには、用語「追加溶媒」は、極性非プロトン性溶媒ならびに前記反応の反応物および生成物とは異なる溶媒を意味すると理解される。
【００４９】
極性非プロトン性溶媒としては、当分野において、ジアルキルスルホキシドおよびジアルキルスルホンとして公知で一般的に記載されている硫黄含有溶媒であって、それらの環状アルキリデンアナログを含む、アルキル基が１〜８個の炭素原子を含有している溶媒を挙げることができる。具体的には、本発明の目的に好適になり得る硫黄含有溶媒の中でも、ジメチルスルホキシド、ジメチルスルホン、ジフェニルスルホン、ジエチルスルホキシド、ジエチルスルホン、ジイソプロピルスルホン、テトラヒドロチオフェン−１，１−ジオキシド（通常、テトラメチレンスルホンまたはスルホランと呼ばれる）およびテトラヒドロチオフェン−１−モノオキシドならびにこれらの混合物がある。
【００５０】
極めて良好な結果は、スルホランを用いて得られている。
【００５１】
ジメチルアセトアミド、ジメチルホルムアミドおよびＮ−メチルピロリジノン（すなわち、ＮＭＰ）などを含む窒素含有極性非プロトン性溶媒は、これらの方法における使用のために当分野に開示されており、本発明の実施に有用であることも見いだすことができる。極めて良好な結果は、ＮＭＰを用いて得られている。
【００５２】
水とともに共沸混合物を形成する追加溶媒は、一般には、モノマー成分および極性非プロトン性溶媒に対して不活性であるように選択される。そのような重合プロセスに使用するために好適な共沸混合物形成溶媒には、例えばベンゼン、トルエン、キシレン、エチルベンゼン、クロロベンゼンなどの芳香族炭化水素が含まれる。
【００５３】
共沸混合物形成溶媒および極性非プロトン性溶媒は、典型的には約１：１０〜約１：１、好ましくは約１：５〜約１：３の重量比で用いられる。
【００５４】
アルカリ金属炭酸塩は、好ましくは、炭酸ナトリウム、炭酸カリウム、炭酸ルビジウムおよび炭酸セシウムである。炭酸ナトリウムおよび特に炭酸カリウムが好ましい。２種以上の炭酸塩の混合物、例えば炭酸ナトリウムまたは重炭酸ナトリウムとナトリウムより大きい原子番号を有する第２のアルカリ金属炭酸塩もしくは重炭酸塩との混合物を使用できる。
【００５５】
使用される前記アルカリ金属炭酸塩の量は、ヒドロキシル基（ＯＨ）の当量当たりのアルカリ金属（Ｍ）の当量の比［（Ｍ）当量／（ＯＨ）当量］によって表示した場合、１．３〜４．０、好ましくは１．４〜３およびより好ましくは約１．５〜２．５の範囲内にあり、上述のヒドロキシル基の当量は、ジオール（ＡＡ）、および存在する場合はバイオ−ヒドロキシル−ハロ化合物（ＡＢ）、ジオール（Ａ’Ａ’）およびヒドロ−ハロ（Ａ’Ｂ’）のヒドロキシル基の当量を包含すると理解されている。極めて良好な結果は（Ｍ）当量／（ＯＨ）当量比２．０を用いて得られている。
【００５６】
本出願人は、驚くべきことに、最適量のアルカリ金属炭酸塩の使用が、より高額のコストおよびより困難なポリマー精製を導く過剰な量のアルカリ金属炭酸塩の使用を回避しながら、本発明の方法の反応時間を著しく短縮することを可能にすることを見いだした。
【００５７】
約１００μｍ未満、好ましくは約５０μｍ未満の平均粒径を有するアルカリ金属炭酸塩の使用が特に有利である。そのような粒径を有するアルカリ金属炭酸塩を使用すると、ポリマーの合成をより迅速な反応を伴って相当に低い反応温度で実施することが可能になる。
【００５８】
本発明の好ましい実施形態によると、本方法は、３２％〜３８％の範囲内の全固体率（％）および（Ｍ）当量／（ＯＨ）当量比２．０で極性非プロトン性溶媒を含む溶媒混合物中で行われる。
【００５９】
一般に、初期昇温期間の後、反応混合物の温度は有利には約８０〜２４０℃、好ましくは１２０〜２３０℃の範囲内で維持される。
【００６０】
反応時間は、典型的には２〜２０時間、好ましくは３〜１２時間、最も好ましくは４〜６時間である。
【００６１】
所定の実施形態によると、上述した本発明の方法によって調製されるポリマー（ｂ−ＰＡＥＳ）には、３０モル％を超える繰り返し単位が上述した（Ｉ）少なくとも１つのジオール（ＡＡ）および上述した（ＩＩ）少なくとも１つのジハロ（ＢＢ）に由来する繰り返し単位（Ｒｂ）である任意のポリマーが含まれ、このポリマーは実質的に等モル量でアルカリ金属炭酸塩の存在下で反応させられる。
【００６２】
好ましい繰り返し単位（Ｒｂ）は、本明細書の下記に示す式（Ｒｂ−１）〜（Ｒｂ−６）の繰り返し単位からなる群から選択される。
0006604850.tif 000015
0006604850.tif 000016
［式中、
−  各Ｒ’は、ハロゲン、アルキル、アルケニル、アルキニル、アリール、エーテル、チオエーテル、カルボン酸、エステル、アミド、イミド、アルカリもしくはアルカリ土類金属スルホネート、アルキルスルホネート、アルカリもしくはアルカリ土類金属ホスホネート、アルキルホスホネート、アミンおよび第四級アンモニウムからなる群から独立して選択される；および
−  ｊ’は、ゼロまたは１〜４の整数である；
−  Ｔは、１つもしくは２つ以上のヘテロ原子を含んでもよい結合または二価基である；好ましくは、Ｔは、結合、−ＣＨ２−、−Ｃ（Ｏ）−、−Ｃ（ＣＨ３）２−、−Ｃ（ＣＦ３）２−、−Ｃ（＝ＣＣｌ２）−、−Ｃ（ＣＨ３）（ＣＨ２ＣＨ２ＣＯＯＨ）−、および式：
0006604850.tif 000017
の基からなる群から選択される］
【００６３】
上記の好ましい実施形態の繰り返し単位（Ｒｂ−１）、（Ｒｂ−２）、（Ｒｂ−３）、（Ｒｂ−４）、（Ｒｂ−５）および（Ｒｂ−６）は、各々単独または混合して存在することができる。
【００６４】
より好ましい繰り返し単位（Ｒｂ）は、式（Ｒｂ−２）、（Ｒｂ−３）、（Ｒｂ−５）および（Ｒｂ−６）の繰り返し単位と組み合わされてもよい式（Ｒｂ−１）および（Ｒｂ−４）の繰り返し単位である。
【００６５】
最も好ましい繰り返し単位（Ｒｂ）は、式（Ｒｂ−２）および（Ｒｂ−３）と組み合わされてもよい式（Ｒｂ−１）の繰り返し単位である。
【００６６】
繰り返し単位（Ｒｂ）では、各々のフェニレン部分は独立して、繰り返し単位内のＲ’とは異なる他の成分へ１，２−、１，４−もしくは１，３−結合を有していてもよい。好ましくは、前記フェニレン部分は１，３−もしくは１，４−結合を有し、より好ましくは、それらは１，４−結合を有する。さらに、繰り返し単位（Ｒｂ）では、ｊ’は、各出現時にゼロであり、すなわち、フェニレン部分は、ポリマーの主鎖内での結合を可能にする置換基以外の置換基を全く有していない。
【００６７】
所定の実施形態によると、上述したジオール（ＡＡ）とは異なる少なくとも１つのジオール（Ａ’Ａ’）；上述したジハロ（ＢＢ）とは異なる少なくとも１つのジハロ（Ｂ’Ｂ’）；および上述した少なくとも１つのヒドロ−ハロ（Ａ’Ｂ’）を反応させる工程を追加して含む本発明の方法によって調製されるポリマー（ｂ−ＰＡＥＳ）は、上述した繰り返し単位（Ｒｂ）に追加して、Ａｒ−ＳＯ２−Ａｒ’基を含む繰り返し単位（Ｒｃ）を含むが、ＡｒおよびＡｒ’は互いに等しいかもしくは異なる芳香族基であり、前記繰り返し単位（Ｒｃ）は一般的に式（Ｓ１）に適合する。
（Ｓ１）：−Ａｒ５−（Ｔ’−Ａｒ６）ｎ−Ｏ−Ａｒ７−ＳＯ２−［Ａｒ８−（Ｔ−Ａｒ９）ｎ−ＳＯ２］ｍ−Ａｒ１０−Ｏ−
［式中、
Ａｒ５、Ａｒ６、Ａｒ７、Ａｒ８およびＡｒ９は、互いにおよび各出現時に等しいかもしくは異なり、独立して芳香族単核基もしくは多核基である；
−  ＴおよびＴ’は、互いにおよび各出現時に等しいかもしくは異なり、独立して１つまたは２つ以上のヘテロ原子を含んでもよい結合または二価基である；好ましくは、Ｔ’は、結合、−ＣＨ２−、−Ｃ（Ｏ）−、−Ｃ（ＣＨ３）２−、−Ｃ（ＣＦ３）２−、−Ｃ（＝ＣＣｌ２）−、−Ｃ（ＣＨ３）（ＣＨ２ＣＨ２ＣＯＯＨ）−、−ＳＯ２−、および下記の式の基からなる群から選択される；
0006604850.tif 000018
好ましくはＴは、結合、−ＣＨ２−、−Ｃ（Ｏ）−、−Ｃ（ＣＨ３）２−、−Ｃ（ＣＦ３）２−、−Ｃ（＝ＣＣｌ２）−、−Ｃ（ＣＨ３）（ＣＨ２ＣＨ２ＣＯＯＨ）−、および下記の式の基からなる群から選択される；
0006604850.tif 000019
−  ｎおよびｍは、互いに等しいかもしくは異なり、独立してゼロまたは１〜５の整数である］
【００６８】
繰り返し単位（Ｒｃ）は、特に、本明細書における下記の式（Ｓ１−Ａ）〜（Ｓ１−Ｄ）の繰り返し単位からなる群から選択することができる。
0006604850.tif 000020
［式中、
−  Ｒ’の各々は、互いに等しいかもしくは異なり、ハロゲン、アルキル、アルケニル、アルキニル、アリール、エーテル、チオエーテル、カルボン酸、エステル、アミド、イミド、アルカリもしくはアルカリ土類金属スルホネート、アルキルスルホネート、アルカリもしくはアルカリ土類金属ホスホネート、アルキルホスホネート、アミンおよび第四級アンモニウムからなる群から選択される；
−  ｊ’は、ゼロであるか、または０〜４の整数である；
−  ＴおよびＴ’は、互いに等しいかもしくは異なり、１つまたは２つ以上のヘテロ原子を含んでもよい結合または二価基である；好ましくは、Ｔ’は、結合、−ＣＨ２−、−Ｃ（Ｏ）−、−Ｃ（ＣＨ３）２−、−Ｃ（ＣＦ３）２−、−Ｃ（＝ＣＣ２）−、−Ｃ（ＣＨ３）（ＣＨ２ＣＨ２ＣＯＯＨ）−、−ＳＯ２−、および下記の式の基からなる群から選択される；
0006604850.tif 000021
好ましくは、Ｔは、結合、−ＣＨ２−、−Ｃ（Ｏ）−、−Ｃ（ＣＨ３）２−、−Ｃ（ＣＦ３）２−、−Ｃ（＝ＣＣｌ２）−、−Ｃ（ＣＨ３）（ＣＨ２ＣＨ２ＣＯＯＨ）−、および下記の式の基からなる群から選択される；
0006604850.tif 000022
【００６９】
繰り返し単位（Ｒｃ）では、各々のフェニレン部分は独立して、繰り返し単位内のＲ’とは異なる他の成分への１，２−、１，４−もしくは１，３−結合を有していてもよい。好ましくは、前記フェニレン部分は１，３−もしくは１，４−結合を有し、より好ましくは、１，４−結合を有する。さらに、繰り返し単位（Ｒｃ）では、ｊ’は、各出現時にゼロであり、すなわち、フェニレン部分は、ポリマーの主鎖内での結合を可能にする置換基以外の置換基を全く有していない。
【００７０】
所定の実施形態によると、上述したジオール（ＡＡ）とは異なる少なくとも１つのジオール（Ａ’Ａ’）；上述したジハロ（ＢＢ）とは異なる少なくとも１つのジハロ（Ｂ’Ｂ’）；および上述した少なくとも１つのヒドロ−ハロ（Ａ’Ｂ’）を反応させる工程を追加して含む本発明の方法によって調製されるポリマー（ｂ−ＰＡＥＳ）は、上述した繰り返し単位（Ｒｂ）に追加して、Ａｒ−Ｃ（Ｏ）−Ａｒ’基を含む繰り返し単位（Ｒａ）を含むが、ＡｒおよびＡｒ’は互いに等しいかもしくは異なり、芳香族基であり、前記繰り返し単位（Ｒａ）は下記の式（Ｊ−Ａ）〜（Ｊ−Ｏ）からなる群から選択される。
0006604850.tif 000023
0006604850.tif 000024
0006604850.tif 000025
［式中、
−  Ｒ’の各々は、互いに等しいかもしくは異なり、ハロゲン、アルキル、アルケニル、アルキニル、アリール、エーテル、チオエーテル、カルボン酸、エステル、アミド、イミド、アルカリもしくはアルカリ土類金属スルホネート、アルキルスルホネート、アルカリもしくはアルカリ土類金属ホスホネート、アルキルホスホネート、アミンおよび第四級アンモニウムからなる群から選択される；
−  ｊ’は、ゼロであるか、または０〜４の整数である］
【００７１】
繰り返し単位（Ｒａ）では、各々のフェニレン部分は独立して、繰り返し単位内のＲ’とは異なる他の成分への１，２−、１，４−もしくは１，３−結合を有していてもよい。好ましくは、前記フェニレン部分は１，３−もしくは１，４−結合を有し、より好ましくは、１，４−結合を有する。
【００７２】
さらに、繰り返し単位（Ｒａ）において、Ｊ’は、各出現時にゼロであり、すなわち、フェニレン部分は、ポリマーの主鎖内での結合を可能にする置換基以外の置換基を全く有していない。
【００７３】
上述のように、ポリマー（ｂ−ＰＡＥＳ）は、上述した式Ｒｂの繰り返し単位をポリマー（ｂ−ＰＡＥＳ）の全繰り返し単位に対して、少なくとも３０モル％、好ましくは３５モル％、より好ましくは少なくとも４０モル％、いっそうより好ましくは少なくとも５０モル％の量で含んでいる。
【００７４】
所定の好ましい実施形態によると、７０より多い、およびより好ましくは８５モル％を超えるポリマー（ｂ−ＰＡＥＳ）の繰り返し単位は、上述した繰り返し単位（Ｒｂ）であり、１００モル％へ補完するのは、通常は上述した繰り返し単位（Ｒａ）および／または上述した繰り返し単位（Ｒｃ）である。
【００７５】
さらにより好ましくは、ポリマー（ｂ−ＰＡＥＳ）の繰り返し単位の実質的に全部は、繰り返し単位（Ｒｂ）であるが、鎖欠陥もしくは極めて微量の他の単位が存在してもよいが、これら後者はポリマー（ｂ−ＰＡＥＳ）の特性を実質的に変化させないと理解されている。最も好ましくは、ポリマー（ｂ−ＰＡＥＳ）の繰り返し単位の全部は、繰り返し単位（Ｒｂ）である。良好な結果は、ポリマー（ｂ−ＰＡＥＳ）が、その繰り返し単位全部が上述した繰り返し単位（Ｒｂ）であるポリマーである場合に得られた。
【００７６】
本発明のまた別の目的は、本発明による方法によって調製されるポリマー（ｂ−ＰＡＥＳＣｌ）を提供することであるが、前記ポリマー（ｂ−ＰＡＥＳＣｌ）は、特に上述したジハロ（ＢＢ）および／または任意選択ジハロ（Ｂ’Ｂ’）化合物を組合わせて含むハロ化合物に由来し、ここでＸおよびＸ’はＣｌである。
【００７７】
本発明のまた別の目的は、本発明による方法によって調製されるポリマー（ｂ−ＰＡＥＳＦ／Ｃｌ）であって、上述した前駆ジハロ（ＢＣｌＢＣｌ）の上述した「ハレックス」反応によって得られたジハロアリール化合物を含むモノマー混合物に由来する（ｂ−ＰＡＥＳＦ／Ｃｌ）を提供することである。
【００７８】
本発明の方法によって調製されるポリマー（ｂ−ＰＡＥＳ）は、一般に少なくとも２０，０００、好ましくは少なくとも３０，０００、より好ましくは少なくとも４０，０００の重量平均分子量を有する。
【００７９】
重量平均分子量（Ｍｗ）および数平均分子量（Ｍｎ）は、ポリスチレン標準物質を用いて較正したＡＳＴＭ  Ｄ５２９６を使用するゲル透過クロマトグラフィ（ＧＰＣ）によって推定できる。
【００８０】
重量平均分子量（Ｍｗ）は、
0006604850.tif 000026
である。
【００８１】
数平均分子量（Ｍｎ）は、
0006604850.tif 000027
であり、および多分散性指数（ＰＤＩ）は、これにより重量平均分子量（Ｍｗ）対数平均分子量（Ｍｎ）重量の比として表される。
【００８２】
本発明の方法によって調製されるポリマー（ｂ−ＰＡＥＳ）は、一般に２．５未満、好ましくは２．４未満、より好ましくは２．２未満の多分散性指数を有する。この相当に狭い分子量分布は、類似の分子量を備え、ポリマー特性に有害な作用を及ぼす可能性のあるオリゴマー分画を実質的に有していない分子鎖の組合わせであることを表している。
【００８３】
本発明の方法によって調製されるポリマー（ｂ−ＰＡＥＳ）は、有利には、少なくとも２００℃、好ましくは２１０℃、より好ましくは少なくとも２２０℃のガラス転移温度を有する。そのような高いガラス転移温度は、ポリマー（ｂ−ＰＡＥＳ）の使用温度範囲を広げるために有利である。
【００８４】
ガラス転移温度（Ｔｇ）は、一般的にはＡＳＴＭ  Ｄ３４１８にしたがってＤＳＣにより決定される。
【００８５】
言い換えると、本出願人は、ポリマー（ｂ−ＰＡＥＳ）を製造するための方法であって、１，４：３，６−ジアンヒドロヘキシトールの成分が重合反応性における有害な影響を伴わずに鎖内に上首尾で組み込まれており、その結果として十分に制御された構造を備える優れた材料が有利に得られる方法を提供することに成功している。
【００８６】
本発明の前記方法は、有利には、不溶性物質および抽出可能物質を極めて低濃度しか有しておらず、さらに膜、特に体液および／または食品および飲料と接触することを目的とする膜を製造するために特に有用であることが見いだされている１，４：３，６−ジアンヒドロヘキシトールのユニットに起因する増加した生体適合性を有するポリマー（ｂ−ＰＡＥＳ）の調製を可能にする。
【００８７】
本発明による方法によって調製されるポリマー（ｂ−ＰＡＥＳ）は、特に、繊維として医療、自動車、建設および航空宇宙用途に使用できる。さらに、特に膜、フィルムおよびシート、繊維、フォームおよび三次元成形部品として自動車および航空宇宙用途を挙げることができる。
【００８８】
処理加工によって、本発明の方法によって調製されるポリマー（ｂ−ＰＡＥＳ）は、有利には、上述の全ての製品を生産するために、溶融加工（射出成形、押出成形、圧縮成形を含む）によって、さらにポリマー（ｂ−ＰＡＥＳ）には溶解性があるために溶解処理によって加工処理することもできる。
【００８９】
本発明のまた別の目的は、本発明の方法によって調製されるポリマー（ｂ−ＰＡＥＳ）を含む成形品を提供することである。
【００９０】
本発明の方法によって、様々な加工処理技術を使用して調製されるポリマー（ｂ−ＰＡＥＳ）から出発して製造できる成形品の非限定的例は、一般に、溶融加工フィルム、溶液加工フィルム（溶液流延膜および溶液紡績からの膜を含む多孔性および無孔性フィルム）、溶融加工モノフィラメントおよび繊維、溶液加工モノフィラメント、中空糸およびソリッドファイバーならびに射出および圧縮成形品からなる群から選択される。
【００９１】
膜の中でも、本発明の方法によって調製されるポリマー（ｂ−ＰＡＥＳ）は、体液を含む水性媒体と接触することが意図される膜を製造するために特に好適である；そこで、上述した前記ポリマー（ｂ−ＰＡＥＳ）から製造できる成形品は、有利には、血液透析膜、食品および飲料加工処理のための膜、汚水処理用の膜および水性媒体を含む工業プロセスを分離するための膜を含むバイオプロセスおよび医学的ろ過のための膜である。
【００９２】
建築学の観点から、上述した前記ポリマー（ｂ−ＰＡＥＳ）から製造された膜は、平板的構造（例えば、フィルムもしくはシート）、波形構造（例えば、波形シート）、環状構造または中空繊維の形態で提供することができる；孔径に関しては、全種類の膜（精密濾過、限外濾過、ナノろ過および逆浸透用を含む無孔性および多孔性）は、有利には、前記ポリマー（ｂ−ＰＡＥＳ）から製造できる；細孔分布は等方性または異方性であってよい。
【００９３】
上述した本発明の方法によって調製されるポリマー（ｂ−ＰＡＥＳ）から製造される成形品は、フィルムおよびシートの形態にあってよい。これらの成形品は、特に特殊光学フィルムもしくはシートとして有用である、および／または包装のために好適である。
【００９４】
さらに、本発明の方法によって調製されるポリマー（ｂ−ＰＡＥＳ）から製造される成形品は、三次元成形部品、特に透明もしくは着色部品であってよい。
【００９５】
そのような射出成形部品を使用できる使用の用途としては、ヘルスケア用途、特に医療および歯科用途を挙げることができるが、ここで本発明の方法によって調製されるポリマー（ｂ−ＰＡＥＳ）から製造される成形品は、有利には、使い捨て用および再利用可能な機器および器具において金属、ガラスおよび他の伝統的材料に置き換えるために使用できる。
【００９６】
参照により本明細書に組み込まれる特許、特許出願および刊行物の開示はいずれも、用語を不明瞭にさせ得る程度まで本出願の記載と矛盾する場合、本記載が優先されるものとする。
【実施例】
【００９７】
以下では本発明について以下の実施例に関連してより詳細に説明するが、その目的は単に例証的なものであり、本発明の範囲を限定することを意図するものではない。
【００９８】
ポリマー（ｂ−ＰＡＥＳ）の調製についての一般的説明
機械的攪拌機、ディーン・スターク・トラップ、コンデンサおよび窒素入口を装備した清潔な２５０ｍＬの４ッ首丸底フラスコにイソソルビド、ジハロ（ＢＢ）（４，４−ジフルオロジフェニルスルホン（ＤＦＤＰＳ）もしくは４，４’−ジクロロジフェニルスルホン（ＤＣＤＰＳ））および炭酸カリウムを入れ、次に極性非プロトン性溶媒（スルホランもしくはジメチルスルホキシド（ＤＭＳＯ））および任意選択的に追加溶媒（例えば、トルエン）を入れた。微量の窒素流を、コンデンサの上方のバブラを通る出口を備えるフラスコの首の１つに通して反応混合物の上方に適用した。反応混合物はオーバーヘッド式機械的攪拌器を用いて撹拌し、適切な温度に制御した油浴を用いて加温した。浴温度を２１℃から適切な温度へ約３０〜６０分間かけて上昇させ、所望の時間にわたり反応温度で保持した。混合物が粘性になって撹拌するのがより困難になったら、反応混合物をＮＭＰにより希釈し、＜１００℃へ冷却し、５００ｍＬの水とメタノールの混合液（５０／５０  ｖ／ｖ）を含有するワーリング・ブレンダ内に注入した。生じたオフホワイトの多孔性固体を次にろ過によって単離し、各洗浄間にろ過を行いながら高温ＤＩ水（約９０℃）を含むワーリング・ブレンダ内で３回およびメタノールを用いて２回洗浄した。生じた多孔性のオフホワイトのポリマー固体を１００℃で一晩真空オーブン内で乾燥させた。このポリマー固体は、さらに粘度測定、ＧＰＣおよびＤＳＣによって分析し、分子量および熱特性を決定した（全反応条件および結果は表１および２に要約した）。
【００９９】
実施例の材料に関して実施された次の特性評価を以下に示す：
粘度測定
ポリマー（ｂ−ＰＡＥＳ）の固有粘度（ＩＶ）は、これにより参照により全体として組み込まれるＨｉｇｈ  Ｐｅｒｆｏｒｍａｎｃｅ  Ｐｏｌｙｍｅｒｓ，２００９，２１，１０５−１１８においてＫｒｉｃｈｅｌｄｏｒｆ  ａｎｄ  Ｃｈａｔｔｉによって記載された手法にしたがってキャノン−フェンスケ粘度計チューブ（Ｎｏ．５０）を用いて、９／１の容積比にある溶媒混合物：ＣＨ２Ｃｌ２／トリフルオロ酢酸中において、２０℃で０．２ｇ／１００ｍＬのポリマー濃度で測定した。
【０１００】
比較例１
前記比較例は、Ｈｉｇｈ  Ｐｅｒｆｏｒｍａｎｃｅ  Ｐｏｌｙｍｅｒｓ，２００９，２１，１０５−１１８においてＫｒｉｃｈｅｌｄｏｒｆ  ａｎｄ  Ｃｈａｔｔｉによって記載された実施例に対応し、重縮合反応の一般的手法は１０６頁２．２段落および表２、実験番号３に記載されている。全モノマー率（％）値については、イソソルビド（３０．０ｍｍｏｌ）およびＤＦＤＰＳ（３０．６ｍｍｏｌ）のモル数値を各々４．４ｇおよび７．８ｇである重量値に変換することが必要であったが、ＤＭＳＯおよびトルエンの対応する重量は、ＤＭＳＯについては１．１ｇ／ｍＬおよびトルエンについての０．８７ｇ／ｍＬの密度値を用いて計算し、対応する重量は表１に示した。全反応条件および結果は、表１に要約した。
【０１０１】
比較例２及び３、実施例４〜９；１１〜１３、１５、１６ならびに比較例１０、１４および１７
これら全部の実施例は、一般的手法に従って実施し、対応する反応条件は、表１および２に示した。
【０１０２】
表１に示した比較例１、２および３は、ジハロ（ＢＢ）として４，４’−ジフルオロジフェニルスルホン（ＤＦＤＰＳ）を用いることによって実施された。
【０１０３】
全ての他の実施例は、ジハロ（ＢＢ）として４，４’−ジクロロジフェニルスルホン（ＤＣＤＰＳ）を用いることによって実施した。
【０１０４】
0006604850.tif 000028
【０１０５】
0006604850.tif 000029
【０１０６】
実施例１８：ハレックス生成物の混合物を提供するジハロ（ＢＣｌＢＣｌ）としての４，４’−ジクロロジフェニルスルホン（ＤＣＤＰＳ）の「ハレックス」反応
５０ｍＬの丸底フラスコに１．０ｇ（３．４８４ｍｍｏＬ）のＤＣＤＰＳおよび２．１ｇ（１３．９４ｍｍｏｌ）のＣｓＦおよび３．５４ｇのスルホランを装填し、油浴を用いて２１０℃へ加熱した。ハレックス反応は、この温度で２４時間にわたり実施した。この反応の完了後、反応混合物の少量サンプルをジクロロメタンで希釈し、活性炭を用いて処理してカラーボディを除去し、ロタベーパー（ｒｏｔａｖａｐｏｒ）によってジクロロメタン溶液を除去した。残留生成物はＧＣによって分析した。単離生成物のＧＣ分析は、９０．８％のＤＦＤＰＳ、６．７％の４−クロロ−４’−フルオロ−ジフェニルスルホンおよび２．５％のＤＣＤＰＳ出発物質を証明した。
【０１０７】
実施例１９：ハレックス生成物の混合物を提供するジハロ（ＢＣｌＢＣｌ）としての４，４’−ジクロロジフェニルスルホン（ＤＣＤＰＳ）の「ハレックス」反応
５０ｍＬの丸底フラスコに２．０ｇ（６．９６ｍｍｏＬ）のＤＣＤＰＳおよび２．１ｇ（１３．９４ｍｍｏｌ）のＣｓＦおよび５．０ｇのスルホランを装填し、油浴を用いて２１０℃へ加熱した。ハレックス反応は、この温度で２４時間にわたり実施した。この反応の完了後、反応混合物の少量サンプルをジクロロメタンで希釈し、活性炭を用いて処理してカラーボディを除去し、ロタベーパーによってジクロロメタン溶液を除去した。残留生成物はＧＣによって分析した。単離生成物のＧＣ分析は、９０．５％のＤＦＤＰＳおよび９．５％の４−クロロ−４’−フルオロ−ジフェニルスルホンを証明した。
【０１０８】
実施例２０：ＰＴＣの存在下でハレックス生成物の混合物を提供するジハロ（ＢＣｌＢＣｌ）としての４，４’−ジクロロジフェニルスルホン（ＤＣＤＰＳ）の「ハレックス」反応
窒素入口および出口とともに機械的攪拌機を装備した１Ｌの３ッ首丸底フラスコに２５３．３３ｇ（０．８８２３ｍｏｌ）のＤＣＤＰＳ、２０５．０ｇ（３．５２９ｍｏｌ）の無水ＫＦ、１０．８６ｇ（４．４１１ｍｍｏＬ）の１８−クラウン−６および４０６ｇのスルホランを装填した。この混合液を油浴中で２１０℃へ緩徐に加熱し、この温度で反応を２０時間にわたり実施した。反応の完了後、反応混合液を高圧フィルタによってろ過して過剰の塩を除去し、ジクロロメタンをろ過溶液に加えた。その後ＤＩ水をジクロロメタンに加え、有機層を分離した。次に有機層を再びＤＩ水で洗浄して残留スルホランを除去した。収集した有機層にいくらかの活性炭を加えて色を除去し、少量のＭｇＳＯ４を加えて痕跡量の水を除去した。この溶液をろ過し、ロタベーパーによってジクロロメタンを除去した。単離生成物のＧＣ分析は、８８．１％のＤＦＤＰＳおよび１１．９％のクロロ−フルオロ−ジフェニルスルホンを証明した。
【０１０９】
実施例２１：ハレックス生成物の混合物を使用することによるポリマー（ｂ−ＰＡＥＳＦ／Ｃｌ）の調製
機械的攪拌機、窒素入口および出口、熱電対およびディーン・スターク・トラップを装備した２５０ｍＬの四ッ首丸底フラスコ内に、１５．０ｇのイソソルビド、２６．６６ｇの実施例２０のハレックス生成物（８８．１％のＤＦＤＰＳおよび１１．９％のＦ−Ｃｌ−ＤＰＳ）、２１．２８ｇのＫ２ＣＯ３を装填し、および１１０．８５ｇのスルホランを装填した。この混合液を２１０℃へ緩徐に加熱し、重合をこの温度で実施した。５時間の反応時間後、重合溶液は極めて粘性になり、反応を停止させた。この反応混合物を１４０℃へ冷却し、ＮＭＰ溶媒を加えてこの溶液を希釈し、重合スラリー混合物をろ過した。後にろ過溶液をメタノール／水混合液中に注入してポリマーを沈殿させ、単離したポリマーを温水で３回洗浄した。このポリマーを純粋メタノールによって最終洗浄し、ポリマー粉末を９０℃の減圧下で乾燥させた。ポリマーはＧＰＣおよびＤＳＣによって特性評価した。ＧＰＣ分析は、このポリマー粉末がＭｗ＝７４，６６１Ｄａを有することを明らかにし、ＤＳＣはこのポリマーが２２７℃のＴｇを有することを証明した。
【０１１０】
実施例２２：「インサイチュ」ハレックス反応を用いることによるポリマー（ｂ−ＰＡＥＳＦ／Ｃｌ）の調製
２５０ｍＬの四ッ首丸底フラスコに機械的攪拌機、窒素入口および出口、熱電対およびディーン・スターク・トラップを装備し、５．０ｇ（３４．２１ｍｍｏｌ）のイソソルビド、９．９２３ｇ（３４．５６ｍｍｏｌ）のＤＣＤＰＳ、９．４５ｇ（６８．４２ｍｍｏｌ）のＫ２ＣＯ３、３．９６９ｇ（６８．４２ｍｍｏｌ）のＫＦおよび２８．７５ｇのスルホランを装填した。この混合液を２１０℃へ緩徐に加熱し、重合をこの温度で実施した。この反応混合物を１４０℃へ冷却し、ＮＭＰ溶媒を加えてこの溶液を希釈し、重合スラリー混合物をろ過した。後にろ過溶液をメタノール／水混合液中に注入してポリマーを沈殿させ、単離したポリマーを温水で３回洗浄した。このポリマーを純粋メタノールによって最終洗浄し、ポリマー粉末を９０℃の真空下で乾燥させた。ポリマーはＧＰＣおよびＤＳＣによって特性評価した。ＧＰＣ分析は、このポリマー粉末がＭｗ＝３７，３５５Ｄａを有することを明らかにし、ＤＳＣは２１９℃のＴｇを証明した。